ВОДНАЯ ШЛИХТА ДЛЯ ОБРАБОТКИ R-, Е- И ECR-СТЕКЛОВОЛОКОН

1. Водная шлихта для обработки R-, E- и/или ECR-стекловолокон, содержащая один многокомпонентный пленкообразователь, одну смазку и один промотор адгезии, и многокомпонентный пленкообразователь состоит из дисперсии поливинилацетата, полиамидоамида и/или из смеси поливинилового спирта - простого полиэфира, отличающаяся тем, что многокомпонентный пленкообразователь содержит
70-85 вес. % поливинилацетата,
7-20 вес. % смеси поливинилового спирта - простого полиэфира и
7-12 вес. % полиамидоамида.
2. Шлихта по п.1, отличающаяся тем, что смазка является полиолефиновым воском.
3. Шлихта по п.2, отличающаяся тем, что полиолефиновый воск содержит полипропиленовый воск, полиэтилен-политетрафторэтиленовый воск или политетрафторэтиленовый воск.
4. Шлихта по п.1, отличающаяся тем, что промотор адгезии является силановым промотором адгезии.
5. Шлихта по п.4, отличающаяся тем, что силановый промотор адгезии является или γ-метакрилоксипропилтриметоксисиланом, или γ-аминопропилтриэтоксисиланом, которые гидролизуют до силанолов.
6. Шлихта по п.1, отличающаяся тем, что в расчете на концентрацию твердого вещества она содержит 2,0-3,0 вес. % многокомпонентного пленкообразователя, 0,1-0,15 вес. % смазки и 0,4-0,6 вес. % промотора адгезии.
7. Водная шлихта для получения волокна ровинга, состоящая из:
a) 2,0-4,0 вес. % сополимера винилацетата и этилена,
b) 0,3-0,7 вес. % полиамидоамида,
c) 0,1-0,3 вес. % смеси поливинилового спирта и простого полиэфира,
d) 0,1-0,3 вес. % полипропилен- или полиэтилен-политетрафторэтиленового воска,
e) 0,4-0,7 вес. % промотора адгезии и
f) воды в качестве остатка до 100%.
8. Применение шлихты по одному из пп.1-7 для волокон из R-, E- и/или ECR-стекла.
9. Применение по п.8, отличающееся тем, что содержание шлихты в расчете на стекловолокно составляет 0,5-1,5 вес. %.
10. Применение шлихты по одному из пп.1-7 для получения продукции из текстильного стекловолокна, в особенности ровинга.
11. Применение шлихты по одному из пп.1-7 для цементных бесшовных полов или добавки в бетон со статически действующим волокном, содержащей, по меньшей мере, одно волокно из R-, E- и/или ECR-стекла.